(57)【特許請求の範囲】
【請求項１】
半導体基板と、
前記半導体基板の表面に形成され、（１１０）面である側面を有するフィンと、
前記フィンの側面に形成されたゲート絶縁膜と、
前記フィンの側面および上面に、前記ゲート絶縁膜を介して形成されたゲート電極と、
前記フィンの側面に、フィン高さ方向に沿って順に形成された複数のエピタキシャル層と、
前記半導体基板上に前記フィンを覆うように形成され、前記フィンと前記エピタキシャル層とに応力を印加する層間絶縁膜とを備え、
前記フィン高さ方向に隣接する前記エピタキシャル層間の隙間の間隔と、最下層の前記エピタキシャル層と前記層間絶縁膜の底面との間の隙間の間隔は、前記隙間の位置が高くなるほど狭くなるまたは広くなり、
前記層間絶縁膜は、前記フィンに対し、前記フィン高さ方向の圧縮応力または引張応力印加する、半導体装置。
【請求項２】
半導体基板と、
前記半導体基板の表面に形成されたフィンと、
前記フィンの側面に形成されたゲート絶縁膜と、
前記フィンの側面および上面に、前記ゲート絶縁膜を介して形成されたゲート電極と、
前記フィンの側面に、フィン高さ方向に沿って順に形成された複数のエピタキシャル層と、
前記半導体基板上に前記フィンを覆うように形成され、前記フィンと前記エピタキシャル層とに応力を印加する層間絶縁膜とを備え、
前記フィン高さ方向に隣接する前記エピタキシャル層間の隙間の間隔と、最下層の前記エピタキシャル層と前記層間絶縁膜の底面との間の隙間の間隔は、前記隙間が位置する高さに応じて変化する、半導体装置。
【請求項３】
前記フィン高さ方向に隣接する前記エピタキシャル層間の隙間の間隔と、最下層の前記エピタキシャル層と前記層間絶縁膜の底面との間の隙間の間隔は、前記隙間の位置が高くなるほど狭くなるまたは広くなる、請求項２に記載の半導体装置。
【請求項４】
前記フィンの側面は、（１１０）面である、請求項２または３に記載の半導体装置。
【請求項５】
前記層間絶縁膜は、前記フィンに対し、前記フィン高さ方向の圧縮応力または引張応力印加する、請求項２から４のいずれか１項に記載の半導体装置。
【請求項６】
半導体基板と、
前記半導体基板の表面に形成され、第１材料で形成された１層以上の第１の層と、前記第１材料と異なる第２材料で形成された１層以上の第２の層とを交互に含むフィンと、
前記フィンの側面に形成されたゲート絶縁膜と、
前記フィンの側面および上面に、前記ゲート絶縁膜を介して形成されたゲート電極と、
個々の前記第２の層の側面に形成された複数のエピタキシャル層と、
前記半導体基板上に前記フィンを覆うように形成され、前記フィンと前記エピタキシャル層とに応力を印加する層間絶縁膜とを備え、
フィン高さ方向に隣接する前記エピタキシャル層間の隙間の間隔と、最下層の前記エピタキシャル層と前記層間絶縁膜の底面との間の隙間の間隔は、前記隙間が位置する高さに応じて変化する、半導体装置。
【請求項７】
前記第１材料は、第１の半導体材料であり、前記第２材料は、前記第１の半導体材料と異なる第２の半導体材料である、請求項６に記載の半導体装置。
【請求項８】
さらに、個々の前記第１の層の側面に形成された複数のエピタキシャル層を備える、請求項７に記載の半導体装置。
【請求項９】
前記フィン内において、前記第１の層の側面は、前記第２の層の側面に対し後退している、請求項７に記載の半導体装置。
【請求項１０】
前記フィン内において、前記第１の層の側面が後退している領域に、絶縁膜が埋め込まれている、請求項９に記載の半導体装置。
【請求項１１】
前記第１材料は絶縁材料であり、前記第２材料は半導体材料である、請求項６に記載の半導体装置。
【請求項１２】
前記フィン内において、前記第１の層のフィン延伸方向に垂直な側面は、前記第２の層のフィン延伸方向に垂直な側面に対し後退しており、
前記フィン内において、前記第１の層の前記側面が後退している領域に、前記層間絶縁膜が埋め込まれており、
前記第１の層の前記側面の後退量は、前記第１の層が位置する高さに応じて変化する、請求項６に記載の半導体装置。
【請求項１３】
半導体基板と、
前記半導体基板上に、互いに離間して積層された複数本のワイヤ層と、
個々の前記ワイヤ層の上面、下面、および側面に形成された複数のゲート絶縁膜と、
前記複数本のワイヤ層の上面、下面、および側面に、前記複数のゲート絶縁膜を介して形成されたゲート電極と、
個々の前記ワイヤ層の側面に形成された複数のエピタキシャル層と、
前記半導体基板上に前記複数本のワイヤ層を覆うように形成され、前記ワイヤ層と前記エピタキシャル層とに応力を印加する層間絶縁膜とを備え、
高さ方向に隣接する前記エピタキシャル層間の隙間の間隔と、最下層の前記エピタキシャル層と前記層間絶縁膜の底面との間の隙間の間隔は、前記隙間が位置する高さに応じて変化する、半導体装置。
【請求項１４】
半導体基板と、
前記半導体基板の表面に形成され、第１材料で形成された１層以上の第１の層と、前記第１材料と異なる第２材料で形成された１層以上の第２の層とを交互に含むフィンと、
前記フィンの側面に形成されたゲート絶縁膜と、
前記フィンの側面および上面に、前記ゲート絶縁膜を介して形成されたゲート電極と、
個々の前記第２の層の側面に形成された複数のエピタキシャル層と、
前記半導体基板上に前記フィンを覆うように形成され、前記フィンと前記エピタキシャル層とに応力を印加する層間絶縁膜とを備え、
前記フィン内において、前記第１の層のフィン延伸方向に垂直な側面は、前記第２の層のフィン延伸方向に垂直な側面に対し後退しており、
前記フィン内において、前記第１の層の前記側面が後退している領域に、前記層間絶縁膜が埋め込まれており、
前記第１の層の前記側面の後退量は、前記第１の層が位置する高さに応じて変化する、半導体装置。
【発明の詳細な説明】
【技術分野】
【０００１】
本発明の実施形態は、半導体装置に関する。
【背景技術】
【０００２】
６５ｎｍ世代以降のロジックＬＳＩでは、ストレスライナーなどのストレス印加技術により、プレーナ型ＭＯＳＦＥＴのチャネル移動度を向上させているが、ＬＳＩの高集積化に伴いチャネルにストレスを印加しにくくなる。例えばプレーナ型ＭＯＳＦＥＴのゲートピッチが小さくなると、狭いゲートスペース内にストレスライナーが閉塞して、チャネルにストレスが印加しにくくなることが知られている。ストレスライナーを薄膜化すると閉塞は回避されるが、膜自体の応力が減少するため、チャネルに十分なストレスをかけることができなくなる。
【０００３】
一方、フィンＦＥＴは、プレーナ型ＭＯＳＦＥＴより短チャネル効果に強く、微細化に有利なトランジスタとして注目されているが、フィン幅が微細化するとチャネル移動度が劣化することが知られており、移動度向上技術の導入が必要である。プレーナ型ＭＯＳＦＥＴに有効なストレス印加技術は、フィンＦＥＴに対しても有効であることが報告されているが、プレーナ型ＭＯＳＦＥＴの場合と同様、ＬＳＩの高集積化に伴いフィンＦＥＴのチャネルにストレスを印加することが難しくなる。このため、ＬＳＩを高集積化してもフィンＦＥＴのチャネル移動度の向上が可能なストレス印加技術が求められている。
【先行技術文献】
【非特許文献】
【０００４】
【非特許文献１】A. Oishi et al. “High Performance CMOSFET Technology for 45nm Generation and Scalability of Stress-Induced Mobility Enhancement Technique”, IEDM05 239-242
【非特許文献２】A. Hubert et al. “A stacked SONOS technology, up to 4 levels and 6nm crystalline nanowires, with gate-all-around or independent gates (Φ-Frash), suitable for full 3D integration”, IEDM09 637-640
【非特許文献３】Jack T. Kavalieros “Novel Device Architectures and Material Innovations”, VLSI Symposium 2008 Technology Short Cource, p.43
【発明の概要】
【発明が解決しようとする課題】
【０００５】
高集積化してもフィンＦＥＴのチャネル移動度向上が可能な半導体装置を提供する。
【課題を解決するための手段】
【０００６】
一の実施形態によれば、半導体装置は、半導体基板と、前記半導体基板の表面に形成されたフィンとを備える。さらに、前記装置は、前記フィンの側面に形成されたゲート絶縁膜と、前記フィンの側面および上面に、前記ゲート絶縁膜を介して形成されたゲート電極とを備える。さらに、前記装置は、前記フィンの側面に、フィン高さ方向に沿って順に形成された複数のエピタキシャル層と、前記半導体基板上に前記フィンを覆うように形成され、前記フィンと前記エピタキシャル層とに応力を印加する層間絶縁膜とを備える。さらに、前記フィン高さ方向に隣接する前記エピタキシャル層間の隙間の間隔と、最下層の前記エピタキシャル層と前記層間絶縁膜の底面との間の隙間の間隔は、前記隙間が位置する高さに応じて変化する。
【図面の簡単な説明】
【０００７】
【図１】第１実施形態の半導体装置の構造を示す平面図と断面図である。
【図２】ポリシラザンとシリコン酸化膜の構造式を示した図である。
【図３】フィンに印加される応力と移動度の変化率との関係を示したグラフである。
【図４】第１実施形態の半導体装置の製造方法を示す断面図(1/27)である。
【図５】第１実施形態の半導体装置の製造方法を示す断面図(2/27)である。
【図６】第１実施形態の半導体装置の製造方法を示す断面図(3/27)である。
【図７】第１実施形態の半導体装置の製造方法を示す断面図(4/27)である。
【図８】第１実施形態の半導体装置の製造方法を示す断面図(5/27)である。
【図９】第１実施形態の半導体装置の製造方法を示す断面図(6/27)である。
【図１０】第１実施形態の半導体装置の製造方法を示す断面図(7/27)である。
【図１１】第１実施形態の半導体装置の製造方法を示す断面図(8/27)である。
【図１２】第１実施形態の半導体装置の製造方法を示す断面図(9/27)である。
【図１３】第１実施形態の半導体装置の製造方法を示す断面図(10/27)である。
【図１４】第１実施形態の半導体装置の製造方法を示す断面図(11/27)である。
【図１５】第１実施形態の半導体装置の製造方法を示す断面図(12/27)である。
【図１６】第１実施形態の半導体装置の製造方法を示す断面図(13/27)である。
【図１７】第１実施形態の半導体装置の製造方法を示す断面図(14/27)である。
【図１８】第１実施形態の半導体装置の製造方法を示す断面図(15/27)である。
【図１９】第１実施形態の半導体装置の製造方法を示す断面図(16/27)である。
【図２０】第１実施形態の半導体装置の製造方法を示す断面図(17/27)である。
【図２１】第１実施形態の半導体装置の製造方法を示す断面図(18/27)である。
【図２２】第１実施形態の半導体装置の製造方法を示す断面図(19/27)である。
【図２３】第１実施形態の半導体装置の製造方法を示す断面図(20/27)である。
【図２４】第１実施形態の半導体装置の製造方法を示す断面図(21/27)である。
【図２５】第１実施形態の半導体装置の製造方法を示す断面図(22/27)である。
【図２６】第１実施形態の半導体装置の製造方法を示す断面図(23/27)である。
【図２７】第１実施形態の半導体装置の製造方法を示す断面図(24/27)である。
【図２８】第１実施形態の半導体装置の製造方法を示す断面図(25/27)である。
【図２９】第１実施形態の半導体装置の製造方法を示す断面図(26/27)である。
【図３０】第１実施形態の半導体装置の製造方法を示す断面図(27/27)である。
【図３１】第１実施形態の変形例の半導体装置の構造を示す平面図と断面図である。
【図３２】第１実施形態の変形例の半導体装置の構造を示す平面図と断面図である。
【図３３】第２実施形態の半導体装置の構造を示す平面図と断面図である。
【図３４】第２実施形態の半導体装置の製造方法を示す断面図(1/4)である。
【図３５】第２実施形態の半導体装置の製造方法を示す断面図(2/4)である。
【図３６】第２実施形態の半導体装置の製造方法を示す断面図(3/4)である。
【図３７】第２実施形態の半導体装置の製造方法を示す断面図(4/4)である。
【図３８】第２実施形態の半導体装置の製造方法の詳細を示す断面図である。
【図３９】第３実施形態の半導体装置の構造を示す平面図と断面図である。
【図４０】第３実施形態の半導体装置の製造方法を示す断面図(1/4)である。
【図４１】第３実施形態の半導体装置の製造方法を示す断面図(2/4)である。
【図４２】第３実施形態の半導体装置の製造方法を示す断面図(3/4)である。
【図４３】第３実施形態の半導体装置の製造方法を示す断面図(4/4)である。
【図４４】第３実施形態の変形例の半導体装置の構造を示す平面図と断面図である。
【図４５】第４実施形態の半導体装置の構造を示す平面図と断面図である。
【図４６】第４実施形態の半導体装置の製造方法を示す断面図(1/9)である。
【図４７】第４実施形態の半導体装置の製造方法を示す断面図(2/9)である。
【図４８】第４実施形態の半導体装置の製造方法を示す断面図(3/9)である。
【図４９】第４実施形態の半導体装置の製造方法を示す断面図(4/9)である。
【図５０】第４実施形態の半導体装置の製造方法を示す断面図(5/9)である。
【図５１】第４実施形態の半導体装置の製造方法を示す断面図(6/9)である。
【図５２】第４実施形態の半導体装置の製造方法を示す断面図(7/9)である。
【図５３】第４実施形態の半導体装置の製造方法を示す断面図(8/9)である。
【図５４】第４実施形態の半導体装置の製造方法を示す断面図(9/9)である。
【図５５】第５実施形態の半導体装置の構造を示す断面図である。
【図５６】第５実施形態の半導体装置の製造方法を示す断面図(1/3)である。
【図５７】第５実施形態の半導体装置の製造方法を示す断面図(2/3)である。
【図５８】第５実施形態の半導体装置の製造方法を示す断面図(3/3)である。
【発明を実施するための最良の形態】
【０００８】
以下、本発明の実施形態を、図面を参照して説明する。
【０００９】
（第１実施形態）
図１は、第１実施形態の半導体装置の構造を示す平面図と断面図である。図１(ａ)は、半導体装置の平面構造を示す平面図に相当し、図１(ｂ)、図１(ｃ)はそれぞれ、図１(ａ)に示すＩ−Ｉ’線、Ｊ−Ｊ’線に沿った断面図に相当する。
【００１０】
図１の半導体装置は、フィンＦＥＴの構成要素として、半導体基板１０１と、フィン１１１と、ハードマスク層１２１と、ゲート絶縁膜１３１と、ゲート電極１３２と、キャップ層１３３と、側壁絶縁膜１３４と、エピタキシャル層１４１と、シリサイド層１４２と、層間絶縁膜１５１を備えている。
【００１１】
半導体基板１０１は、例えばシリコン基板である。図１には、半導体基板１０１の主面に平行で、互いに垂直なＸ方向およびＹ方向と、半導体基板１０１の主面に垂直なＺ方向が示されている。図１にはさらに、半導体基板１０１の表面に、フィン１１１を部分的に埋め込むように形成された素子分離絶縁膜１０２が示されている。素子分離絶縁膜１０２は、例えばシリコン酸化膜である。
【００１２】
フィン１１１は、半導体基板１０１の表面に形成されている。図１には、フィンＦＥＴを構成する２本のフィン１１１が示されている。これらのフィン１１１は、Ｙ方向に延びており、Ｘ方向に互いに隣接している。Ｚ方向は、これらのフィン１１１のフィン高さ方向に相当する。なお、本実施形態のフィン１１１は、半導体基板１０１の表面部分をエッチングすることで形成される。
【００１３】
図１に示す符号Ｓ1は、フィン１１１の側面を示す。側面Ｓ1は、（１１０）面に相当する。また、符号Ｈ1は、フィン１１１の高さを示し、符号Ｈ2は、フィン１１１の、素子分離絶縁膜１０２から露出した部分の高さを示す。高さＨ2は、例えば５０ｎｍ以上である。また、符号Ｗは、フィン１１１のＸ方向の幅を示す。
【００１４】
図１にはさらに、フィン１１１内に形成されたパンチスルーストッパ拡散層１１２と、フィン１１１およびエピタキシャル層１４１内に形成されたソース／ドレイン（Ｓ／Ｄ）拡散層１１３が示されている。パンチスルーストッパ拡散層１１２は、図１(ｂ)と図１(ｃ)に示すように、素子分離絶縁膜１０２間に挟まれたフィン１１１のボトム領域に形成されている。また、Ｓ／Ｄ拡散層１１３は、図１(ｃ)に示すように、フィン１１１内におけるパンチスルーストッパ拡散層１１２の上方と、エピタキシャル層１４１内に形成されている。本実施形態のパンチスルーストッパ拡散層１１２、Ｓ／Ｄ拡散層１１３はそれぞれ、ｐ型拡散層、ｎ型拡散層である。
【００１５】
ハードマスク層１２１は、フィン１１１の上面に形成されている。ハードマスク層１２１は、例えばシリコン窒化膜である。
【００１６】
ゲート絶縁膜１３１は、図１(ｂ)に示すように、フィン１１１の側面に形成されている。また、ゲート電極１３２は、フィン１１１の側面および上面に、ゲート絶縁膜１３１とハードマスク層１２１を介して形成されている。ゲート絶縁膜１３１は、例えばシリコン酸化膜である。また、ゲート電極１３２は、例えばポリシリコン層である。
【００１７】
キャップ層１３３は、ゲート電極１３２の上面に形成されている。また、側壁絶縁膜１３４は、図１(ａ)に示すように、ゲート電極１３２とキャップ層１３３のＹ方向の側面に形成されている。キャップ層１３３は、例えばシリコン窒化膜である。また、側壁絶縁膜１３４は、例えばシリコン窒化膜である。
【００１８】
図１(ｂ)が、ゲート絶縁膜１３１とゲート電極１３２を横切るＩ−Ｉ’線でフィン１１１を切断した断面を示すのに対し、図１(ｃ)は、フィン１１１内のＳ／Ｄ領域を横切るＪ−Ｊ’線でフィン１１１を切断した断面を示す。
【００１９】
エピタキシャル層１４１は、図１(ｃ)に示すように、三角形の断面形状を有しており、フィン１１１の側面Ｓ1に形成されている。本実施形態では、フィン１１１の各側面Ｓ1に、３個のエピタキシャル層１４１が、Ｚ方向に沿って順に形成されている。よって、本実施形態によれば、フィン１１１の各側面Ｓ1に大きなエピタキシャル層１４１を１個だけ形成する場合と比べると、隣接するフィン１１１同士のショートを回避しつつ、エピタキシャル層１４１の表面積を広く確保することができる。エピタキシャル層１４１は、例えばシリコン層である。
【００２０】
図１(ｃ)に示す符号Ｓ2は、エピタキシャル層１４１のファセット面を示す。ファセット面Ｓ2は、（１１１）面に相当する。また、符号Ｔは、エピタキシャル層１４１の厚さ、すなわち、フィン１１１の側面Ｓ1からエピタキシャル層１４１の頂点までの距離を示す。本実施形態における厚さＴは、１５〜２５ｎｍ、例えば２０ｎｍである。
【００２１】
なお、本実施形態では、フィン１１１の各側面Ｓ1に、３個のエピタキシャル層１４１が形成されているが、各側面Ｓ1のエピタキシャル層１４１の個数は、２個でもよいし、４個以上でもよい。
【００２２】
また、フィン１１１の各側面Ｓ1のエピタキシャル層１４１の厚さＴは、本実施形態のようにほぼ均一にしてもよいし、あるいは不均一にしてもよい。
【００２３】
シリサイド層１４２は、エピタキシャル層１４１内のファセット面Ｓ2付近に形成されている。本実施形態におけるシリサイド層１４２の厚さは、５〜１５ｎｍ、例えば１０ｎｍである。各エピタキシャル層１４１は、その全体がシリサイド化されていてもよいし、その一部分のみがシリサイド化されていてもよい。また、各エピタキシャル層１４１は、シリサイド化されていなくてもよい。
【００２４】
層間絶縁膜１５１は、図１に示すように、半導体基板１０１上にフィン１１１を覆うように形成されている。層間絶縁膜１５１は、例えばシリコン酸化膜である。本実施形態の層間絶縁膜１５１は、エピタキシャル層１４１に応力を印加する作用を有している。この応力の詳細については、後述する。
【００２５】
図１(ｃ)に示す符号Ｄ1は、最下層のエピタキシャル層１４１と層間絶縁膜１５１の底面との間の隙間の間隔を示す。また、符号Ｄ2、Ｄ3は、Ｚ方向に隣接するエピタキシャル層１４１間の隙間の間隔を示す。
【００２６】
本実施形態では、これらの間隔Ｄ1〜Ｄ3は、これらの隙間が位置する高さに応じて変化するように設定されている。具体的には、間隔Ｄ1〜Ｄ3は、隙間の位置が高くなるほど狭くなるように設定されている。すなわち、Ｄ1≧Ｄ2≧Ｄ3（ただしＤ1＝Ｄ2＝Ｄ3は除く）となっている。図１(ｃ)には、その一例として、Ｄ1＞Ｄ2＞Ｄ3となるように形成されたエピタキシャル層１４１が示されている。
【００２７】
（１）層間絶縁膜１５１の詳細
次に、図２、図３を参照し、層間絶縁膜１５１の詳細について説明する。
【００２８】
図２は、ポリシラザン（ＰＳＺ）とシリコン酸化膜の構造式を示した図である。
【００２９】
本実施形態では、層間絶縁膜１５１として、ポリシラザンから形成されたシリコン酸化膜を使用する。図２(ａ)は、ポリシラザンの構造式を示し、図２(ｂ)は、シリコン酸化膜の構造式を示す。
【００３０】
ポリシラザンは、−（ＳｉＨ２ＮＨ）−を基本ユニットとする無機ポリマーであり、有機溶媒に可溶である。ポリシラザンの正式名称は、ペルヒドロポリシラザン（ＰＨＰＳ）である。ポリシラザンの有機溶媒溶液を塗布して大気中で焼成すると、ポリシラザンが水や酸素と反応して、緻密な高純度シリカ（アモルファスＳｉＯ２）が得られる。焼成温度は、例えば４００〜６５０℃（例えば４５０℃程度）である。焼成して得られるシリコン酸化膜は、ポリシラザンよりも膜密度が上昇すると共に、焼成時に膜収縮が起こることが知られている。
【００３１】
ポリシラザンから形成したシリコン酸化膜には、埋め込み性が良いという性質がある。よって、本実施形態では、層間絶縁膜１５１をポリシラザンから形成することで、フィン１１１同士の間隔や、エピタキシャル層１４１同士の間隔が狭くても、これらの間の隙間に層間絶縁膜１５１を埋め込むことができる。
【００３２】
層間絶縁膜１５１を形成する際には、半導体基板１０１上にフィンＦＥＴを形成し、その後、半導体基板１０１上にポリシラザンの有機溶媒溶液を塗布して焼成することで、シリコン酸化膜を形成する。この際、Ｄ1のように広いスペースに埋め込まれたシリコン酸化膜は、Ｄ3のように狭いスペースに埋め込まれたシリコン酸化膜よりもスペース内の膜のボリュームが大きいため、膜収縮による応力が大きい。
【００３３】
本実施形態では、間隔Ｄ1〜Ｄ3は、Ｄ1＞Ｄ2＞Ｄ3となるように設定されている。そのため、各エピタキシャル層１４１の上部の層間絶縁膜１５１と下部の層間絶縁膜１５１が有する膜収縮応力が異なる。よって、層間絶縁膜１５１が各エピタキシャル層１４１に印加する応力には、上下方向にアンバランスが生じる。すなわち、各エピタキシャル層１４１に上部から印加される応力と下部から印加される応力は、異なる大きさとなる。
【００３４】
その結果、本実施形態では、各エピタキシャル層１４１に下向きの力が加わり、この力がフィン１１１に加わる。よって、本実施形態では、フィン１１１に対しＺ方向の圧縮応力が印加されることとなる。このような圧縮応力には、後述するように、フィン１１１の側面チャネルの面方位が（１１０）である場合に側面チャネルの電子移動度を向上させる効果がある。
【００３５】
図３は、フィン１１１に印加される応力と電子移動度の変化率との関係を示したグラフである。
【００３６】
図３では、フィン１１１の側面Ｓ1は（１１０）面であり、フィンＦＥＴはｎＦＥＴである。直線Ａ、Ｂ、Ｃはそれぞれ、フィン１１１に対しＸ方向、Ｙ方向、Ｚ方向の応力を印加した際の（１１０）側面チャネル内の電子移動度の変化率を示している。
【００３７】
図３に示すように、フィン１１１に対しＺ方向の圧縮応力を印加すると、電子移動度が向上することが分かる。そこで、本実施形態では、側面チャネル面が（１１０）面であるｎＦＥＴに対し、Ｚ方向の圧縮応力を印加する。これにより、側面チャネル内での電子移動度を向上させ、ＦＥＴの性能を向上させることができる。
【００３８】
なお、図３によれば、Ｘ方向やＹ方向への引張応力の印加よりも、Ｚ方向への圧縮応力の印加の方が、電子移動度の向上率が良好であることが分かる。
【００３９】
なお、本実施形態では、フィンＦＥＴをｐＦＥＴとしてもよい。この場合には、間隔Ｄ1〜Ｄ3をＤ1＜Ｄ2＜Ｄ3となるように設定することで、フィン１１１にＺ方向の引張応力を印加する。これにより、フィン１１１の側面チャネルの面方位が（１１０）である場合に、側面チャネル内でのホール移動度を向上させることができる。
【００４０】
また、本実施形態では、側面Ｓ1の面方位を（１１０）面以外に設定してもよい。この場合には、フィン１１１の側面チャネルでの応力と移動度変化の関係が、図３の特性とは逆になることもある。そのような場合には、ｎＦＥＴ、ｐＦＥＴに対し、それぞれＺ方向の引張応力、圧縮応力を印加してもよい。
【００４１】
また、本実施形態では、間隔Ｄ1〜Ｄ3をＤ1＞Ｄ2＞Ｄ3としているが、Ｄ1＝Ｄ2＝Ｄ3でなければ、間隔Ｄ1〜Ｄ3をＤ1≧Ｄ2≧Ｄ3としてもよい。この例としては、Ｄ1＝Ｄ2＞Ｄ3という設定や、Ｄ1＞Ｄ2＝Ｄ3という設定が考えられる。ただし、Ｄ1＞Ｄ2＞Ｄ3という設定には、Ｄ1≧Ｄ2≧Ｄ3という設定に比べて、すべてのエピタキシャル層１４１に応力を印加できるという利点がある。
【００４２】
また、本実施形態では、層間絶縁膜１５１を、ポリシラザン以外の材料から形成してもよいし、また、シリコン酸化膜以外の絶縁膜としてもよい。また、層間絶縁膜１５１は、２層以上の絶縁膜を含んでいてもよい。ただし、層間絶縁膜１５１は、埋め込み性が良好で、膜収縮が起こる材料から形成することが望ましい。
【００４３】
（２）第１実施形態の半導体装置の製造方法
次に、図４〜図３０を参照し、第１実施形態の半導体装置の製造方法を説明する。
【００４４】
図４〜図３０は、第１実施形態の半導体装置の製造方法を示す断面図である。図４(ａ)、図５(ａ)、・・・図３０(ａ)は、Ｉ−Ｉ’線に沿った断面図に相当し、図４(ｂ)、図５(ｂ)、・・・図３０(ｂ)は、Ｊ−Ｊ’線に沿った断面図に相当する。
【００４５】
まず、半導体基板１０１上にハードマスク層１２１を堆積する。次に、リソグラフィとＲＩＥ（Reactive Ion Etching）により、ハードマスク層１２１を、フィン１１１を形成するためのマスクパターンに加工する（図４）。
【００４６】
次に、図５に示すように、ハードマスク層１２１をマスクとするＲＩＥにより、半導体基板１０１の表面部分をエッチングする。その結果、半導体基板１０１の表面に、フィン１１１が形成される。なお、フィン１１１は、側面Ｓ1が（１１０）面となるように形成される。
【００４７】
次に、半導体基板１０１上の全面に、素子分離絶縁膜１０２の材料となる絶縁膜１０２を堆積してフィン１１１間に埋め込み、ＣＭＰ（Chemical Mechanical Polishing）により、この絶縁膜１０２の表面を平坦化する（図６）。
【００４８】
次に、図７に示すように、ウェットエッチングまたはＲＩＥにより、絶縁膜１０２の表面を後退させる。その結果、ＳＴＩ（Shallow Trench Isolation）絶縁膜である素子分離絶縁膜１０２が形成される。
【００４９】
次に、図８に示すように、フィン１１１内に、不純物イオンを、半導体基板１０１の主面に対し垂直に低加速エネルギーで注入する。その結果、フィン１１１内における素子分離絶縁膜１０２間に、パンチスルーストッパ拡散層１１２が形成される。使用するイオン種は、例えばＢ（ボロン）またはＩｎ（インジウム）である。
【００５０】
次に、図９に示すように、熱酸化により、フィン１１１の側面に、ゲート絶縁膜１３１用の絶縁膜１３１を形成する。次に、図１０に示すように、半導体基板１０１上の全面に、ゲート電極１３２用の電極材１３２と、キャップ層１３３を順に堆積する。
【００５１】
次に、図１１に示すように、キャップ層１３３を加工してゲート電極１３２のハードマスクを形成した後、ＲＩＥにより、電極材１３２をエッチングして、ゲート電極１３２を形成する。図１１(ｂ)にて、電極材１３２が除去されている点に留意されたい。次に、図１２に示すように、ウェットエッチングにより、Ｓ／Ｄ領域のフィン側面の絶縁膜１３１を除去する。図１２(ｂ)にて、絶縁膜１３１が除去されている点に留意されたい。このようにして、フィン１１１の側面および上面に、ゲート絶縁膜１３１とハードマスク層１２１を介して、ゲート電極１３２が形成される。
【００５２】
次に、図１３に示すように、ＣＶＤ（Chemical Vapor Deposition）とＲＩＥにより、フィン１１１のＸ方向の側面と、ゲート電極１３２とキャップ層１３３のＸ方向およびＹ方向の側面に、側壁絶縁膜１３４を形成する。前者の側壁絶縁膜１３４は図１３(ｂ)に示されており、後者の側壁絶縁膜１３４は図１３(ａ)と図１(ａ)に示されている。図１３(ａ)と図１３(ｂ)に示す側壁絶縁膜１３４は、図１４に示す斜めイオン照射後に、ウェットエッチングにより除去される（図１５）。斜めイオン照射で使用するイオン種は、例えばＸｅ（キセノン）である。
【００５３】
次に、半導体基板１０１上の全面に、エピタキシャル層１４１の形成処理に利用するための絶縁膜１６１を堆積する（図１６）。その結果、フィン１１１が絶縁膜１６１で覆われる。絶縁膜１６１は、例えばシリコン酸化膜である。
【００５４】
次に、図１７に示すように、ウェットエッチングまたはＲＩＥにより、絶縁膜１６１の上面の高さが低くなるよう、絶縁膜１６１の上面を後退させる。その結果、フィン１１１の一部分が露出する。次に、図１８に示すように、ＳＥＧ（Selective Epitaxial Growth）により、露出したフィン１１１の各側面Ｓ1に、１つのエピタキシャル層１４１を形成する。なお、ゲート電極１３２がポリシリコン層の場合には、ＳＥＧにより、ゲート電極１３２のＸ方向の側面にもエピタキシャル層１４１が形成される。この場合、隣接するゲート電極１３２間のスペースを十分に確保しておくことで、ゲート電極１３２同士のショートを防止できる。
【００５５】
次に、図１９に示すように、ウェットエッチングまたは等方性ドライエッチングにより、絶縁膜１６１の上面を幅Ｄ3だけ後退させる。次に、図２０に示すように、フィン１１１とエピタキシャル層１４１の表面に保護膜１６２を形成する。保護膜１６２の材料としては、絶縁膜１６１の上面を後退させる際に絶縁膜１６１よりもエッチングされくい材料を使用する。保護膜１６２は例えば、シリコンの酸化により形成されたシリコン酸化膜、またはシリコンの酸化および窒化により形成されたシリコン酸窒化膜である。
【００５６】
次に、図１７の工程と同様の後退処理（第１後退処理）と、図１８の工程と同様のエピタキシャル成長処理を、再度実行する（図２１、図２２）。図２１の工程では、保護膜１６２が残存しつつ、絶縁膜１６１の上面が後退することとなる。よって、図２２の工程では、保護膜１６２で覆われていないフィン１１１の側面Ｓ1のみにエピタキシャル層１４１が成長する。その結果、フィン１１１の各側面Ｓ1に、２つ目のエピタキシャル層１４１が形成される。
【００５７】
次に、図１９の工程と同様の後退処理（第２後退処理）と、図２０の工程と同様の保護処理を、再度実行する（図２３、図２４）。その結果、絶縁膜１６１の上面が幅Ｄ2だけ後退し、フィン１１１とエピタキシャル層１４１の表面に、保護膜１６２と同様の保護膜１６３が形成される。
【００５８】
次に、第１後退処理とエピタキシャル成長処理を、さらにもう一度実行する（図２５、図２６）。図２５の工程では、保護膜１６２、１６３が残存しつつ、絶縁膜１６１の膜厚がＤ1となるまで絶縁膜１６１の上面が後退することとなる。よって、図２６の工程では、保護膜１６２、１６３で覆われていないフィン１１１の側面Ｓ1のみにエピタキシャル層１４１が成長する。その結果、フィン１１１の各側面Ｓ1に、３つ目のエピタキシャル層１４１が形成される。次に、図２７に示すように、保護膜１６２、１６３を除去する。
【００５９】
このように、本実施形態では、絶縁膜１６１の上面を後退させる第１後退処理と、エピタキシャル層１４１を形成するエピタキシャル成長処理を、交互に繰り返し実行する。また、本実施形態では、これらの繰り返し処理の間に、絶縁膜１６１の上面を後退させる第２後退処理と、保護膜１６２、１６３を形成する保護処理とを実行する。その結果、フィン１１１の各側面Ｓ1に、複数のエピタキシャル層１４１が、Ｚ方向に沿って順に形成される。
【００６０】
次に、図２８に示すように、ウェットエッチングまたは等方性ドライエッチングにより、残存する絶縁膜１６１を除去する。その結果、素子分離絶縁膜１０２の上面が露出される。
【００６１】
次に、Ｓ／Ｄ領域のフィン１１１内およびエピタキシャル層１４１内に、不純物をイオン注入してＳ／Ｄ拡散層１１３を形成した後、Ｓ／Ｄ拡散層１１３の表面にシリサイド層１４２を形成する（図２９）。Ｓ／Ｄ拡散層１１３の形成のためのイオン注入に使用するイオン種は、例えばＰ（リン）またはＡｓ（ヒ素）である。なお、図２９のシリサイド工程では、各エピタキシャル層１４１内の全体をシリサイド化してもよいし、各エピタキシャル層１４１内の一部分のみをシリサイド化してもよい。また、図２９のシリサイド工程は、省略してもよい。
【００６２】
次に、図３０に示すように、半導体基板１０１上の全面に、層間絶縁膜１５１を形成する。その結果、フィンＦＥＴが層間絶縁膜１５１で覆われる。本実施形態の層間絶縁膜１５１は、半導体基板１０１上にポリシラザンの有機溶媒溶液を塗布して焼成することで形成される。
【００６３】
その後、本実施形態では、種々のコンタクトプラグ、ビアプラグ、配線層、層間絶縁膜などを形成する処理を行う。こうして、図１の半導体装置が製造される。
【００６４】
なお、本方法では、半導体基板１０１上に、ｎ型のフィンＦＥＴとｐ型のフィンＦＥＴの両方を形成してもよい。この場合、これらのフィンＦＥＴの形成方法としては、２つの例が考えられる。
【００６５】
第１の例では、半導体基板１０１上に形成されたｎ型のフィンＦＥＴとｐ型のフィンＦＥＴにおいて、エピタキシャル層１４１間の隙間の間隔Ｄ1〜Ｄ3が、ｎ型ではＤ1＞Ｄ2＞Ｄ3となり、ｐ型ではＤ1＜Ｄ2＜Ｄ3となるように、エピタキシャル層１４１を形成する。次に、これらのフィンＦＥＴ上に層間絶縁膜１５１を形成する。こうして、図１の半導体装置が製造される。
【００６６】
第２の例では、半導体基板１０１上に、ｎ型のフィンＦＥＴとｐ型のフィンＦＥＴを同時に形成する。これらのフィンＦＥＴを同時に形成するため、間隔Ｄ1〜Ｄ3の値は、両者のフィンＦＥＴで同一である。次に、これらのフィンＦＥＴを、別々の層間絶縁膜１５１で覆う。その結果、一方のフィンＦＥＴ上に、圧縮応力を印加する層間絶縁膜１５１を形成し、他方のフィンＦＥＴ上に、引張応力を印加する層間絶縁膜１５１を形成することが可能となる。こうして、図１の半導体装置が製造される。
【００６７】
なお、本実施形態では、これらの例以外の方法で、ｎ型のフィンＦＥＴとｐ型のフィンＦＥＴを形成してもよい。
【００６８】
（３）第１実施形態の効果
最後に、第１実施形態の効果について説明する。
【００６９】
以上のように、本実施形態では、エピタキシャル層１４１を、Ｚ方向の位置に応じて間隔Ｄ1〜Ｄ3が変化するように形成する。また、本実施形態では、フィンＦＥＴを、エピタキシャル層１４１に応力を印加する層間絶縁膜１５１で覆う。
【００７０】
よって、本実施形態によれば、エピタキシャル層１４１に応力を印加可能な層間絶縁膜１５１によって、フィン１１１に圧縮応力または引張応力を印加して、フィン１１１内のチャネル領域のキャリア移動度を向上させることが可能となる。
【００７１】
よって、本実施形態によれば、埋め込み性の良い層間絶縁膜１５１を採用することで、間隔Ｄ1〜Ｄ3が狭い場合にも層間絶縁膜１５１を埋め込むことが可能となり、半導体装置が高集積化しても、フィンＦＥＴ内のチャネル領域のキャリア移動度を向上させることが可能となる。
【００７２】
なお、本実施形態では、図１の構造の代わりに、図３１や図３２の構造を採用してもよい。図３１、図３２は、第１実施形態の変形例の半導体装置の構造を示す平面図と断面図である。図３１では、間隔Ｄ1〜Ｄ3が、Ｄ1＜Ｄ2＜Ｄ3に設定されている。また、図３２では、側面Ｓ1の面方位を（１１０）面以外に設定した結果、エピタキシャル層１４１が長方形の断面形状を有している。
【００７３】
（第２実施形態）
図３３は、第２実施形態の半導体装置の構造を示す平面図と断面図である。
【００７４】
本実施形態では、各フィン１１１は、半導体基板１０１の突出部分と、この突出部分上に交互に積層された１層以上のＳｉＧｅ（シリコンゲルマニウム）層２０１と１層以上のＳｉ（シリコン）層２０２とを含んでいる。ＳｉＧｅ層２０１は、第１材料（第１の半導体材料）で形成された第１の層の例である。さらに、Ｓｉ層２０２は、第１材料と異なる第２材料（第２の半導体材料）で形成された第２の層の例である。
【００７５】
符号Ｓ3、Ｓ4はそれぞれ、ＳｉＧｅ層２０１、Ｓｉ層２０２の側面を示す。これらの側面Ｓ3、Ｓ4は、（１１０）面に相当する。
【００７６】
このような積層型のフィン構造によれば、フィン１１１内のチャネル領域に対し、Ｙ方向、すなわちＳ／Ｄ方向に平行なストレスを印加することができる。例えば、Ｓｉ層２０２の膜厚がＳｉＧｅ層２０１の膜厚より十分大きい、Ｓｉチャネルのｎ型フィンＦＥＴでは、（１１０）側面のＳｉチャネルにＹ方向の引張応力が印加されて、チャネル内の電子移動度をさらに向上させることができる。
【００７７】
本実施形態では、フィン１１１の各側面が、上記突出部分の側面と、ＳｉＧｅ層２０１の３つの側面Ｓ3と、Ｓｉ層２０２の３つの側面Ｓ4により構成されている。そして、側面Ｓ4のそれぞれに、１つのエピタキシャル層１４１が形成されている。よって、本実施形態では、第１実施形態と同様に、フィン１１１の各側面に、３個のエピタキシャル層１４１が、Ｚ方向に沿って順に形成されている。よって、本実施形態によれば、隣接するフィン１１１同士のショートを回避しつつ、エピタキシャル層１４１の表面積を広く確保することができる。
【００７８】
符号Ｓ5は、エピタキシャル層１４１のファセット面を示す。ファセット面Ｓ5は、（１１１）面に相当する。本実施形態では、シリサイド層１４２が、エピタキシャル層１４１内のファセット面Ｓ5付近およびＳｉＧｅ層２０１の表面に形成されている。
【００７９】
なお、本実施形態では、ＳｉＧｅ層２０１の膜厚は、Ｓｉ層２０２の膜厚よりも薄く設定されている。ＳｉＧｅ層２０１の膜厚は、上述した間隔Ｄ1〜Ｄ3に相当する。よって、本実施形態では、ＳｉＧｅ層２０１の膜厚は、ＳｉＧｅ層２０１の位置が高くなるほど薄くなるように設定されている。
【００８０】
また、本実施形態では、各フィン１１１が、３層のＳｉＧｅ層２０１と、３層のＳｉ層２０２を含んでいるが、２層または４層以上のＳｉＧｅ層２０１と、２層または４層以上のＳｉ層２０２を含んでいてもよい。
【００８１】
（１）第２実施形態の半導体装置の製造方法
次に、図３４〜図３７を参照し、第２実施形態の半導体装置の製造方法を説明する。
【００８２】
図３４〜図３７は、第２実施形態の半導体装置の製造方法を示す断面図である。
【００８３】
まず、図３４に示すように、半導体基板１０１上に、１層以上のＳｉＧｅ層２０１と、１層以上のＳｉ層２０２とを交互に積層する。
【００８４】
次に、図４から図８の工程により、半導体基板１０１の表面にフィン１１１を形成し、フィン１１１間に素子分離絶縁膜１０２を形成し、素子分離絶縁膜１０２間のフィン１１１のボトム領域にパンチスルーストッパ拡散層１１２を形成する。その結果、図３５に示す構造が得られる。
【００８５】
次に、図９から図１２の工程により、フィン１１１の側面および上面に、ゲート絶縁膜１３１とハードマスク層１２１を介して、ゲート電極１３２を形成する。その結果、図３６に示す構造が得られる。
【００８６】
次に、図１３から図１５の工程を行った後、ＳＥＧにより、フィン１１１の側面に、エピタキシャル層１４１を形成する（図３７）。
【００８７】
ＳｉとＳｉＧｅの格子定数の差を利用して、Ｓｉ層２０２の表面にエピタキシャルＳｉ層が成長する速度と、ＳｉＧｅ層２０１の表面にエピタキシャルＳｉ層が成長する速度とを異なるようにすることができる。具体的には、Ｓｉ層２０２の表面での成長速度を、ＳｉＧｅ層２０１の表面での成長速度よりも速くすることができる。例えば、ＳｉＧｅ層２０１中のＧｅ濃度を増加させるほど、これらの成長速度の差を大きくすることができる。
【００８８】
よって、図３７の工程では、エピタキシャル層１４１が、Ｓｉ層２０２の側面Ｓ4に選択的に形成される。その結果、フィン１１１の各側面に、３個のエピタキシャル層１４１が、Ｚ方向に沿って順に形成される。
【００８９】
次に、図２９および図３０の工程により、Ｓ／Ｄ拡散層１１３とシリサイド層１４２を形成した後、半導体基板１０１上の全面に層間絶縁膜１５１を形成する。その後、本実施形態では、種々のコンタクトプラグ、ビアプラグ、配線層、層間絶縁膜などを形成する処理を行う。こうして、図３３の半導体装置が製造される。
【００９０】
なお、図３７の工程では、ＳｉＧｅ層２０１の表面でも、エピタキシャルＳｉ層がわずかに成長する。よって、図３８に示すように、ＳｉＧｅ層２０１の各側面Ｓ3にも、小さなエピタキシャル層１４１が形成される。図３８は、第２実施形態の半導体装置の製造方法の詳細を示す断面図である。これらのエピタキシャル層１４１のサイズは、ＳｉＧｅ層２０１の膜厚Ｄ1〜Ｄ3を反映したものとなっていることに留意されたい。その後のシリサイド処理により、シリサイド層１４２は、この小さなエピタキシャル層１４１内にも形成される。
【００９１】
（２）第２実施形態の効果
最後に、第２実施形態の効果について説明する。
【００９２】
以上のように、本実施形態では、個々のＳｉ層２０２の側面Ｓ4に、エピタキシャル層１４１を、Ｚ方向の位置に応じて間隔Ｄ1〜Ｄ3が変化するように形成する。また、本実施形態では、フィンＦＥＴを、エピタキシャル層１４１に応力を印加する層間絶縁膜１５１で覆う。
【００９３】
よって、本実施形態によれば、第１実施形態と同様に、埋め込み性の良い層間絶縁膜１５１を採用することで、間隔Ｄ1〜Ｄ3が狭い場合にも層間絶縁膜１５１を埋め込むことが可能となる。よって、本実施形態によれば、半導体装置が高集積化しても、フィンＦＥＴのキャリア移動度を向上させることが可能となる。
【００９４】
また、本実施形態では、積層型のフィン構造を採用することで、チャネル領域内のキャリア移動度を向上させることが可能となる。これは、チャネルに高移動度材料であるＳｉＧｅを一部使うことと、Ｓｉ／ＳｉＧｅ積層構造によりＳｉチャネル、ＳｉＧｅチャネルにストレスが印加されることによるものである。また、本実施形態では、積層型のフィン構造を採用することで、フィン１１１の各側面に、複数のエピタキシャル層１４１を、１回のエピタキシャル成長処理で形成することが可能となる。
【００９５】
なお、第１実施形態には逆に、ＳｉＧｅ層２０１とＳｉ層２０２を交互に積層する処理が不要になるという利点がある。
【００９６】
（第３実施形態）
図３９は、第３実施形態の半導体装置の構造を示す平面図と断面図である。
【００９７】
本実施形態の各フィン１１１は、第２実施形態と同様に、半導体基板１０１の突出部分と、この突出部分上に交互に積層された１層以上のＳｉＧｅ層２０１と１層以上のＳｉ層２０２とを含んでいる。
【００９８】
しかしながら、本実施形態では、各フィン１１１内において、ＳｉＧｅ層２０１の側面Ｓ3が、Ｓｉ層２０２の側面Ｓ4に対し後退している。そして、各フィン１１１内では、ＳｉＧｅ層２０１層が後退している領域に、絶縁膜３０１が埋め込まれている。絶縁膜３０１は、例えばシリコン窒化膜である。
【００９９】
符号Ｗ1は、Ｓｉ層２０２のＸ方向の幅を示し、符号Ｗ2は、ＳｉＧｅ層２０１のＸ方向の幅を示す。本実施形態では、幅Ｗ2は、幅Ｗ1よりも狭くなっている（Ｗ2＜Ｗ1）。
【０１００】
本実施形態では、絶縁膜３０１とＳｉチャネルおよびＳｉＧｅチャネルとが接しているが、絶縁膜３０１が有する膜応力を利用してチャネル領域に直接ストレスを印加することも可能であり、トランジスタをさらに高性能にすることができる。
【０１０１】
なお、本実施形態では、ゲート絶縁膜１３１が、側面Ｓ3、Ｓ4のうち、側面Ｓ4のみに形成されている。これは、ゲート絶縁膜１３１を熱酸化により形成する際に、側面Ｓ3が絶縁膜３０１により保護されており、側面Ｓ3が酸化されないことに起因する。ＳｉＧｅはＳｉに比べて酸化されやすいため、絶縁膜３０１による側面Ｓ3の保護は有用である。なお、側面Ｓ3は絶縁膜３０１で保護されているため、側面Ｓ3にエピタキシャル層１４１は形成されない。
【０１０２】
（１）第３実施形態の半導体装置の製造方法
次に、図４０〜図４３を参照し、第３実施形態の半導体装置の製造方法を説明する。
【０１０３】
図４０〜図４３は、第３実施形態の半導体装置の製造方法を示す断面図である。
【０１０４】
まず、図３５に示す構造を得た後、ウェットエッチングにより、ＳｉＧｅ層２０１を選択的にエッチングする（図４０）。その結果、ＳｉＧｅ層２０１の側面Ｓ3が、Ｓｉ層２０２の側面Ｓ4に対し後退する。
【０１０５】
次に、図４１に示すように、ＣＶＤにより、半導体基板１０１上の全面に絶縁膜３０１を堆積する。その結果、素子分離絶縁膜１０２、フィン１１１、ハードマスク層１２１の表面が、絶縁膜３０１で覆われる。
【０１０６】
次に、図４２に示すように、ＲＩＥにより、フィン１１１およびハードマスク層１２１の側面以外に形成された絶縁膜３０１を除去する。
【０１０７】
次に、図４３に示すように、ウェットエッチングにより、ＳｉＧｅ層２０１の後退領域以外に形成された絶縁膜３０１を除去する。こうして、上記後退部分に絶縁膜３０１が埋め込まれた構造が実現される。
【０１０８】
その後、図３６以降の工程を、第２実施形態と同様に行う。さらに、本実施形態では、種々のコンタクトプラグ、ビアプラグ、配線層、層間絶縁膜などを形成する処理を行う。こうして、図３９の半導体装置が製造される。
【０１０９】
なお、図４０の工程では、各フィン１１１内のＳｉＧｅ層２０１を完全に除去してもよい。この場合には、最終的に図４４に示す構造が実現される。図４４は、第３実施形態の変形例の半導体装置の構造を示す平面図と断面図である。図４４の各フィン１１１は、半導体基板１０１の突出部分と、この突出部分上に交互に積層された１層以上の絶縁膜３０１と１層以上のＳｉ層２０２とを含んでいる。絶縁膜３０１は、第１材料（絶縁材料）で形成された第１の層の例である。また、Ｓｉ層２０２は、第１材料と異なる第２材料（半導体材料）で形成された第２の層の例である。このように、本変形例によれば、各フィン１１１内のＳｉ層２０２を、ナノワイヤに加工することができる。
【０１１０】
なお、本変形例では、フィン１１１を形成する際に、各フィン１１１の先端にパッド部３０２を形成する。さらには、パッド部３０２のＸ方向およびＹ方向の幅を、フィン１１１のＸ方向の幅Ｗ1よりも広く設定する。これにより、本変形例では、図４０の工程を、フィン１１１内のＳｉＧｅ層２０１が完全に除去され、パッド部３０２内のＳｉＧｅ層２０１が一部残存するように実行することが可能となる。図４４に示す符号３０３は、ＳｉＧｅ層２０１が残存している領域を示す。本変形例では、このようなＳｉＧｅ残存領域３０３を有するパッド部３０２を形成することにより、ＳｉＧｅ層２０１の除去後に、Ｓｉ層２０２をパッド部３０２により支持することが可能となる。
【０１１１】
なお、本変形例では、各フィン１１１の片側の先端にパッド部３０２を設けているが、各フィン１１１の両側の先端にパッド部３０２を設けてもよい。
【０１１２】
また、本変形例では、半導体基板１０１とＳｉ層２０２が絶縁膜３０１により絶縁されているため、パンチスルーストッパ膜１１２は設けなくてもよい。
【０１１３】
また、本変形例では、絶縁膜３０１を層間絶縁膜１５１で置き換えてもよい。この構造を得るには、まずフィン１１１にエピタキシャル層１４１を形成したのち、絶縁膜３０１を完全に除去してから、層間絶縁膜１５１の形成の際に絶縁膜３０１の除去された領域に層間絶縁膜１５１を埋め込めばよい。
【０１１４】
（２）第３実施形態の効果
最後に、第３実施形態の効果について説明する。
【０１１５】
以上のように、本実施形態では、個々のＳｉ層２０２の側面Ｓ4に、エピタキシャル層１４１を、Ｚ方向の位置に応じて間隔Ｄ1〜Ｄ3が変化するように形成する。また、本実施形態では、フィンＦＥＴを、エピタキシャル層１４１に応力を印加する層間絶縁膜１５１で覆う。
【０１１６】
よって、本実施形態によれば、第１実施形態と同様に、埋め込み性の良い層間絶縁膜１５１を採用することで、間隔Ｄ1〜Ｄ3が狭い場合にも層間絶縁膜１５１を埋め込むことが可能となる。よって、本実施形態によれば、半導体装置が高集積化しても、フィンＦＥＴのキャリア移動度を向上させることが可能となる。
【０１１７】
また、本実施形態では、ＳｉＧｅ層２０１の側面Ｓ3を、Ｓｉ層２０２の側面Ｓ4に対し後退させて、その後退した領域に絶縁膜３０１が埋め込まれている。絶縁膜３０１はＳｉチャネルおよびＳｉＧｅチャネルと接しており、絶縁膜３０１の有する膜応力を利用してチャネルにストレスを印加することで、トランジスタをさらに高性能化することも可能である。また、絶縁膜３０１を層間絶縁膜１５１に置き換えることで、積層したフィン間に埋め込まれた層間絶縁膜１５１のボリュームが増加して、層間絶縁膜１５１から積層したフィンの上下方向に印加される応力が増加する。このため、層間絶縁膜１５１からの膜応力をより効果的にチャネルに印加してチャネル移動度を向上させることが可能となる。
【０１１８】
一方、ＳｉＧｅ層２０１が完全に除去されてチャネルがＳｉ層２０２のみとなった場合は、Ｓｉチャネルがナノワイヤ構造になるが、ナノワイヤＦＥＴではチャネル中のキャリア電気伝導が一次元伝導になるため、トランジスタのバリスティック伝導性が増して性能が向上するという利点もある。
【０１１９】
（第４実施形態）
図４５は、第４実施形態の半導体装置の構造を示す平面図と断面図である。
【０１２０】
本実施形態では、半導体基板１０１の各フィン１１１上に、複数本のナノワイヤ４０１が、互いに離間して積層されている。各ナノワイヤ４０１は、Ｙ方向に延びるワイヤ状の形状を有している。ナノワイヤ４０１は、本開示のワイヤ層の例である。本実施形態のナノワイヤ４０１は例えば、シリコン層などの半導体層である。
【０１２１】
本実施形態の半導体装置はさらに、個々のナノワイヤ４０１の上面、下面、および側面に形成された複数のゲート絶縁膜１３１と、これらのナノワイヤ４０１の上面、下面、および側面にゲート絶縁膜１３１を介して形成されたゲート電極１３２とを備えている。
【０１２２】
このように、本実施形態のナノワイヤＦＥＴは、各ナノワイヤ４０１の周りをゲート絶縁膜１３１とゲート電極１３２が取り囲むゲートアラウンド構造を有している。よって、本実施形態によれば、第３実施形態やその変形例よりもさらに短チャネル効果の抑制効果が良好なナノワイヤＦＥＴを提供することができる。
【０１２３】
本実施形態の半導体装置はさらに、個々のナノワイヤ４０１の側面に形成された複数のエピタキシャル層１４１と、半導体基板１０１上にこれらのナノワイヤ４０１を覆うように形成された層間絶縁膜１５１とを備えている。隙間Ｄ1〜Ｄ3は、Ｄ1≧Ｄ2≧Ｄ3に設定されているが、Ｄ1≦Ｄ2≦Ｄ3となるように設定してもよい。
【０１２４】
（１）第４実施形態の半導体装置の製造方法
次に、図４６〜図５４を参照し、第４実施形態の半導体装置の製造方法を説明する。
【０１２５】
図４６〜図５４は、第４実施形態の半導体装置の製造方法を示す断面図である。
【０１２６】
まず、図４６に示すように、半導体基板１０１上に、１層以上のＳｉＧｅ層２０１と、１層以上のＳｉ層２０２とを交互に積層する。この際、図４５の構造の半導体装置を製造する場合には、これらのＳｉＧｅ層２０１の膜厚をＤ1、Ｄ2、Ｄ3に設定する。
【０１２７】
次に、図４から図８の工程により、半導体基板１０１の表面にフィン１１１を形成し、フィン１１１間に素子分離絶縁膜１０２を形成し、素子分離絶縁膜１０２間のフィン１１１のボトム領域にパンチスルーストッパ拡散層１１２を形成する。その結果、図４７に示す構造が得られる。
【０１２８】
次に、ハードマスク層１２１を除去した後、選択的エッチングによりＳｉＧｅ層２０１を除去する。その結果、Ｓｉ層２０２からなるナノワイヤ４０１が形成される（図４８）。なお、この選択的エッチングでは、ＳｉＧｅ残存領域３０３のＳｉＧｅ層２０１については残存させる。
【０１２９】
次に、図９および図１０の工程により、半導体基板１０１とナノワイヤ４０１の表面に、ゲート絶縁膜１３１用の絶縁膜１３１を形成し、その後、半導体基板１０１上の全面に、ゲート電極１３２用の電極材１３２と、キャップ層１３３を順に堆積する。その結果、図４９に示す構造が得られる。
【０１３０】
次に、図１１および図１２の工程により、電極材１３２、絶縁膜１３１をそれぞれ、ゲート電極１３２、ゲート絶縁膜１３１に加工する。その結果、図５０に示す構造が得られる。図５０(ｂ)にて、電極材１３２と絶縁膜１３１が除去されている点に留意されたい。
【０１３１】
次に、Ｓ／Ｄ領域のナノワイヤ４０１の周囲および、ゲート電極１３２とキャップ層１３３のＸ方向およびＹ方向の側面に、側壁絶縁膜１３４を形成する。その結果、図５１に示す構造が得られる。前者の側壁絶縁膜１３４は図５１(ｂ)に示されており、後者の側壁絶縁膜１３４は図５１(ａ)と図４５(ａ)に示されている。
【０１３２】
次に、図５２に示すように、ナノワイヤ４０１に対して斜め方向からイオンを照射する。その結果、イオン照射でダメージを受けた側壁絶縁膜１３４をエッチングにより選択的に除去することができる（図５３）。図５３に示すように、最上層のナノワイヤ４０１は、上部とＸ方向の側面の側壁絶縁膜１３４が除去され、残り２つのナノワイヤ４０１は、Ｘ方向の側面の側壁絶縁膜１３４が除去される。なお、斜めイオン照射で使用するイオン種は例えば、Ｘｅ（キセノン）である。
【０１３３】
次に、図５４に示すように、ＳＥＧにより、最上層のナノワイヤ４０１の上面および側面と、残り２つのナノワイヤ４０１の側面に、エピタキシャル層１４１を形成する。上記斜めイオン照射により、ゲート電極１３２のＸ方向の側面の側壁絶縁膜１３４も除去される。ゲート電極１３２が例えばポリシリコンである場合には、ゲート電極１３２のＸ方向の側面にもエピタキシャル層１４１が形成されるが、隣接するゲート電極１３２間のスペースを十分に確保することで、ゲート電極１３２同士のショートを防ぐことができる。
【０１３４】
次に、図２９および図３０の工程により、Ｓ／Ｄ拡散層１１３とシリサイド層１４２を形成した後、半導体基板１０１上の全面に層間絶縁膜１５１を形成する。その後、本実施形態では、種々のコンタクトプラグ、ビアプラグ、配線層、層間絶縁膜などを形成する処理を行う。こうして、図４５の半導体装置が製造される。
【０１３５】
（２）第４実施形態の効果
最後に、第４実施形態の効果について説明する。
【０１３６】
以上のように、本実施形態では、各ナノワイヤ４０１の周りをゲート絶縁膜１３１とゲート電極１３２が取り囲むゲートアラウンド構造のナノワイヤＦＥＴを形成する。よって、本実施形態によれば、第３実施形態やその変形例よりもさらに短チャネル効果の抑制効果が良好なナノワイヤＦＥＴを提供することが可能となる。
【０１３７】
また、本実施形態では、図４５（ｃ）に示すように、積層されたナノワイヤ４０１間の隙間に層間絶縁膜１５１が埋め込まれるため、層間絶縁膜１５１からナノワイヤ４０１に上下方向に印加される応力が、ナノワイヤ４０１間の隙間に層間絶縁膜１５１がない場合と比べて増加する。その結果、層間絶縁膜１５１からの膜応力をより効果的にチャネルに印加して、チャネル移動度を向上させることが可能となる。
【０１３８】
（第５実施形態）
図５５は、第５実施形態の半導体装置の構造を示す断面図である。図５５(ａ)、図５５(ｂ)はそれぞれ、上述のＩ−Ｉ’線、Ｊ−Ｊ’線に沿った断面図に相当する。また、図５５(ｃ)は、フィン１１１をＸ方向に垂直な断面で切断した断面図に相当する。
【０１３９】
本実施形態の半導体装置は、おおむね第２実施形態の半導体装置と同一の構造を有している。ただし、本実施形態では、各フィン１１１内において、ＳｉＧｅ層２０１のフィン延伸方向（Ｙ方向）に垂直な側面が、Ｓｉ層２０２のフィン延伸方向に垂直な断面に対し後退している（図５５(ｃ)参照）。そして、各フィン１１１内では、ＳｉＧｅ層２０１層が後退している領域に、層間絶縁膜１５１が埋め込まれている。
【０１４０】
図５５(ｃ)に示す符号Ｌ1〜Ｌ3は、ＳｉＧｅ層２０１のＹ方向の長さを示す。本実施形態では、ＳｉＧｅ層２０１の上記側面の後退量は、ＳｉＧｅ層２０１が位置する高さに応じて変化するように設定されている。具体的には、後退量は、ＳｉＧｅ層２０１の位置が高くなるほど大きくなるように設定されている。その結果、長さＬ1〜Ｌ3は、Ｌ1≧Ｌ2≧Ｌ3（ただしＬ1＝Ｌ2＝Ｌ3は除く）となっている。図５５(ｃ)には、その一例として、Ｌ1＞Ｌ2＞Ｌ3となるように形成されたＳｉＧｅ層２０１が示されている。
【０１４１】
前述したように、ポリシラザンから形成したシリコン酸化膜を層間絶縁膜１５１に使用する場合、Ｄ1=Ｄ2=Ｄ3ならば、上記のＳｉＧｅ後退量が大きい領域ほど、層間絶縁膜１５１の膜収縮応力が大きくなり、フィン１１１に対しＺ方向の圧縮応力を印加する効果がある。よって、本実施形態によれば、Ｓｉ層２０２間の間隔をＤ1≧Ｄ2≧Ｄ3とし、かつ、上述のＳｉＧｅ後退量をＬ1≦Ｌ2≦Ｌ3とすることで、ｎ型のフィンＦＥＴの（１１０）側面チャネル領域の電子移動度をさらに向上させることができる。この場合、最上層のＳｉＧｅ層２０１の後退量は、０としてもよい（すなわち、Ｌ3＝フィン長さ）。
【０１４２】
同様に、ポリシラザンから形成したシリコン酸化膜を層間絶縁膜１５１に使用する場合で、フィンＦＥＴがｐＦＥＴである場合には、Ｓｉ層２０２間の間隔をＤ1≦Ｄ2≦Ｄ3とし、かつ、上述のＳｉＧｅ後退量をＬ1≧Ｌ2≧Ｌ3とすることで、ｐ型のフィンＦＥＴの（１１０）側面チャネル領域のホール移動度をさらに向上させることができる。この場合、最下層のＳｉＧｅ層２０１の後退量は、０としてもよい（すなわち、Ｌ1＝フィン長さ）。
【０１４３】
また、本実施形態では、Ｓｉ層２０２間の間隔がすべて同じ（Ｄ1＝Ｄ2＝Ｄ3）であってもよく、その場合にはＬ1≦Ｌ2≦Ｌ3またはＬ1≧Ｌ2≧Ｌ3とすることで、フィン１１１に対しＺ方向の応力を印加することができる。
【０１４４】
（１）第５実施形態の半導体装置の製造方法
次に、図５６〜図５８を参照し、第５実施形態の半導体装置の製造方法を説明する。
【０１４５】
図５６〜図５８は、第５実施形態の半導体装置の製造方法を示す断面図である。図５６(ａ)〜図５８(ｃ)は、フィン１１１をＸ方向に垂直な断面で切断した断面図に相当する。
【０１４６】
まず、図３４〜図３７の工程と、Ｓ／Ｄ拡散層１１３の形成工程により、半導体基板１０１上に、第２実施形態と同様の構造を形成する（図５６(ａ)）。次に、図５６(ｂ)に示すように、半導体基板１０１上の全面に、ＳｉＧｅ層２０１の側面の後退処理に利用するための絶縁膜５０１を堆積する。その結果、フィン１１１が絶縁膜５０１で覆われる。絶縁膜５０１は、例えばＴＥＯＳ膜またはＰＳＺ膜である。
【０１４７】
次に、図５６(ｃ)に示すように、ウェットエッチングまたは等方性ドライエッチングにより、絶縁膜５０１の上面の高さが低くなるよう、絶縁膜５０１の上面を後退させる。その結果、１つ目のＳｉＧｅ層２０１が露出する。次に、図５７(ａ)に示すように、選択的エッチングにより、このＳｉＧｅ層２０１の側面を後退させる。
【０１４８】
次に、図５７(ｂ)に示すように、ウェットエッチングまたは等方性ドライエッチングにより、絶縁膜５０１の上面の高さが低くなるよう、絶縁膜５０１の上面を後退させる。その結果、１つ目のＳｉＧｅ層２０１に加えて、２つ目のＳｉＧｅ層２０１が露出する。次に、図５７(ｃ)に示すように、選択的エッチングにより、これらＳｉＧｅ層２０１の側面を後退させる。
【０１４９】
次に、図５８(ａ)に示すように、ウェットエッチングまたは等方性ドライエッチングにより、絶縁膜５０１を除去する。その結果、１つ目と２つ目のＳｉＧｅ層２０１に加えて、３つ目のＳｉＧｅ層２０１が露出する。次に、図５８(ｂ)に示すように、選択的エッチングにより、これらＳｉＧｅ層２０１の側面を後退させる。その結果、長さＬ1〜Ｌ3を有するＳｉＧｅ層２０１が形成される。
【０１５０】
このように、本実施形態では、絶縁膜５０１の上面を後退させる処理と、１つ以上のＳｉＧｅ層２０１の側面を後退させる処理を、交互に繰り返し実行する。その結果、ＳｉＧｅ層２０１が位置する高さに応じて側面の後退量が変化する複数のＳｉＧｅ層２０１が形成される。
【０１５１】
次に、図５８(ｃ)に示すように、Ｓ／Ｄ拡散層１１３の表面にシリサイド層１４２を形成した後、半導体基板１０１上の全面に層間絶縁膜１５１を形成する。その後、本実施形態では、種々のコンタクトプラグ、ビアプラグ、配線層、層間絶縁膜などを形成する処理を行う。こうして、図５５の半導体装置が製造される。
【０１５２】
なお、本実施形態では、Ｌ1≦Ｌ2≦Ｌ3となるようＳｉＧｅ層２０１を加工してもよい。このような加工は例えば、ＳｉＧｅ層２０１中のＧｅ濃度を、最上層のＧｅ濃度＜中位層のＧｅ濃度＜最下層のＧｅ濃度と設定しておくことで実現可能である。
【０１５３】
また、図５６(ａ)の構造の形成後にすぐに、３つのＳｉＧｅ層２０１の後退処理を同時に行うことでも、Ｌ1〜Ｌ3の大小関係をＬ1≦Ｌ2≦Ｌ3またはＬ1≧Ｌ2≧Ｌ3にすることが可能である。これは、ＳｉＧｅ層２０１の後退処理でのＳｉＧｅのエッチング速度が、ＳｉＧｅ層２０１中のＧｅ濃度やＳｉＧｅ膜厚に依存することを利用するものである。具体的には、Ｇｅ濃度がすべてのＳｉＧｅ層２０１で均一な場合、ＳｉＧｅ膜厚が薄いほどＳｉＧｅのエッチング速度が遅くなり、Ｄ1≧Ｄ2≧Ｄ3の場合にはＬ1≦Ｌ2≦Ｌ3となる。また、ＳｉＧｅ層２０１中のＧｅ濃度が、最上層のＧｅ濃度＜中位層のＧｅ濃度＜最下層のＧｅ濃度である場合、Ｄ1≧Ｄ2≧Ｄ3の場合にはやはりＬ1≦Ｌ2≦Ｌ3となる。同様にしてＬ1≧Ｌ2≧Ｌ3とすることもでき、このようなプロセスを用いることでＬ1〜Ｌ3の大小関係を形成する工程を大幅に短縮することが可能となる。
【０１５４】
（２）第５実施形態の効果
最後に、第５実施形態の効果について説明する。
【０１５５】
以上のように、本実施形態では、ＳｉＧｅ層２０１の上記側面の後退量を、ＳｉＧｅ層２０１が位置する高さに応じて変化するように調整することで、間隔Ｄ1〜Ｄ3を調整する場合と同様に、フィンＦＥＴ内のチャネル領域のキャリア移動度を向上させることが可能となる。
【０１５６】
本実施形態では、積層したＳｉ層２０２の隙間にも層間絶縁膜１５１を埋め込むことで、層間絶縁膜１５１からＳｉ層２０２に上下方向に印加される応力が、Ｓｉ層２０２の隙間に層間絶縁膜１５１が埋め込まれていない場合と比べて増加する。このため、層間絶縁膜１５１からの膜応力をより効果的にチャネルに印加してチャネル移動度を向上させることが可能となる。
【０１５７】
以上、第１から第５実施形態について説明したが、これらの実施形態は、例として提示したものであり、発明の範囲を限定することを意図したものではない。これらの実施形態は、その他の様々な形態で実施することができる。また、これらの実施形態に対し、発明の要旨を逸脱しない範囲内で、種々の省略、置換、変更を行うことにより、様々な変形例を得ることもできる。これらの形態や変形例は、発明の範囲や要旨に含まれており、特許請求の範囲及びこれに均等な範囲には、これらの形態や変形例が含まれる。
【符号の説明】
【０１５８】
１０１：半導体基板、１０２：素子分離絶縁膜、１１１：フィン、
１１２：パンチスルーストッパ拡散層、１１３：ソース／ドレイン拡散層、
１２１：ハードマスク層、１３１：ゲート絶縁膜、１３２：ゲート電極、
１３３：キャップ層、１３４：側壁絶縁膜、
１４１：エピタキシャル層、１４２：シリサイド層、
１５１：層間絶縁膜、１６１：絶縁膜、１６２：保護膜、１６３：保護膜、
２０１：ＳｉＧｅ層、２０２：Ｓｉ層、
３０１：絶縁膜、３０２：パッド部、３０３：ＳｉＧｅ残存領域、
４０１：ナノワイヤ、５０１：絶縁膜
【図１】
0005580355.tif 000002
【図２】
0005580355.tif 000003
【図３】
0005580355.tif 000004
【図４】
0005580355.tif 000005
【図５】
0005580355.tif 000006
【図６】
0005580355.tif 000007
【図７】
0005580355.tif 000008
【図８】
0005580355.tif 000009
【図９】
0005580355.tif 000010
【図１０】
0005580355.tif 000011
【図１１】
0005580355.tif 000012
【図１２】
0005580355.tif 000013
【図１３】
0005580355.tif 000014
【図１４】
0005580355.tif 000015
【図１５】
0005580355.tif 000016
【図１６】
0005580355.tif 000017
【図１７】
0005580355.tif 000018
【図１８】
0005580355.tif 000019
【図１９】
0005580355.tif 000020
【図２０】
0005580355.tif 000021
【図２１】
0005580355.tif 000022
【図２２】
0005580355.tif 000023
【図２３】
0005580355.tif 000024
【図２４】
0005580355.tif 000025
【図２５】
0005580355.tif 000026
【図２６】
0005580355.tif 000027
【図２７】
0005580355.tif 000028
【図２８】
0005580355.tif 000029
【図２９】
0005580355.tif 000030
【図３０】
0005580355.tif 000031
【図３１】
0005580355.tif 000032
【図３２】
0005580355.tif 000033
【図３３】
0005580355.tif 000034
【図３４】
0005580355.tif 000035
【図３５】
0005580355.tif 000036
【図３６】
0005580355.tif 000037
【図３７】
0005580355.tif 000038
【図３８】
0005580355.tif 000039
【図３９】
0005580355.tif 000040
【図４０】
0005580355.tif 000041
【図４１】
0005580355.tif 000042
【図４２】
0005580355.tif 000043
【図４３】
0005580355.tif 000044
【図４４】
0005580355.tif 000045
【図４５】
0005580355.tif 000046
【図４６】
0005580355.tif 000047
【図４７】
0005580355.tif 000048
【図４８】
0005580355.tif 000049
【図４９】
0005580355.tif 000050
【図５０】
0005580355.tif 000051
【図５１】
0005580355.tif 000052
【図５２】
0005580355.tif 000053
【図５３】
0005580355.tif 000054
【図５４】
0005580355.tif 000055
【図５５】
0005580355.tif 000056
【図５６】
0005580355.tif 000057
【図５７】
0005580355.tif 000058
【図５８】
0005580355.tif 000059